РОНДОЛЬ ДЛЯ УДАРНОГО ВЫДАВЛИВАНИЯ ДЛЯ ОБРАЗОВАНИЯ КОНТЕЙНЕРА И СПОСОБ ОБРАЗОВАНИЯ РОНДОЛИ ДЛЯ УДАРНОГО ВЫДАВЛИВАНИЯ ИЗ АЛЮМИНИЕВОГО СПЛАВА

1. Рондоль для ударного выдавливания для образования контейнера, содержащая первый алюминиевый сплав, смешанный с по меньшей мере двумя алюминиевыми сплавами c образованием объединенного алюминиевого сплава, содержащего по меньшей мере приблизительно 97,56% (мас.) Al; по меньшей мере приблизительно 0,07% (мас.) Si; по меньшей мере приблизительно 0,22% (мас.) Fe; по меньшей мере приблизительно 0,04% (мас.) Mn; по меньшей мере приблизительно 0,02% (мас.) Mg; самое большее приблизительно 0,15% (мас.) примесей и остаток, содержащий по меньшей мере один из Cu, Zn, Cr и Ti.
2. Рондоль по п. 1, в которой первый алюминиевый сплав выбран из группы, состоящей из AA1070, AA1050, P1020A, AA3104, AA3004, AA3105; второй алюминиевый сплав из по меньшей мере двух алюминиевых сплавов отличается от первого алюминиевого сплава и выбран из группы, состоящей из AA1070, AA1050, P1020A, AA3104, AA3004, AA3105; и третий алюминиевый сплав из по меньшей мере двух алюминиевых сплавов выбран из группы, состоящей из содержащего магний сплава, содержащего кремний сплава, содержащего железо сплава, содержащего марганец сплава, содержащего медь сплава, содержащего цинк сплава, содержащего хром сплава и содержащего титан сплава.
3. Рондоль по п. 1, в которой первый алюминиевый сплав выбран из группы, состоящей из AA1070, AA1050, P1020A, AA3104, AA3004, AA3105; и по меньшей мере два указанных алюминиевых сплава выбраны из группы, состоящей из содержащего магний сплава, содержащего кремний сплава, содержащего железо сплава, содержащего марганец сплава, содержащего медь сплава, содержащего цинк сплава, содержащего хром сплава, содержащего титан сплава и их комбинаций.
4. Способ образования рондоли для ударного выдавливания из алюминиевого сплава, включающий в себя объединение первого алюминиевого сплава с по меньшей мере двумя алюминиевыми сплавами c образованием алюминиевого сплава, содержащего по меньшей мере приблизительно 97,56% (мас.) Al; по меньшей мере приблизительно 0,07% (мас.) Si; по меньшей мере приблизительно 0,22% (мас.) Fe; по меньшей мере приблизительно 0,04% (мас.) Mn; по меньшей мере приблизительно 0,02% (мас.) Mg; самое большее приблизительно 0,15% (мас.) примесей и остаток, содержащий по меньшей мере один из Cu, Zn, Cr и Ti.
5. Способ по п. 4, в котором первый алюминиевый сплав выбран из группы, состоящей из AA1070, AA1050, P1020A, AA3104, AA3004, AA3105; второй алюминиевый сплав из по меньшей мере двух алюминиевых сплавов отличается от первого алюминиевого сплава и выбран из группы, состоящей из AA1070, AA1050, P1020A, AA3104, AA3004, AA3105; и третий алюминиевый сплав из по меньшей мере двух алюминиевых сплавов выбран из группы, состоящей из содержащего магний сплава, содержащего кремний сплава, содержащего железо сплава, содержащего марганец сплава, содержащего медь сплава, содержащего цинк сплава, содержащего хром сплава и содержащего титан сплава.
6. Способ по п. 4, в котором первый алюминиевый сплав выбран из группы, состоящей из AA1070, AA1050, P1020A, AA3104, AA3004, AA3105; и по меньшей мере два указанных алюминиевых сплава выбраны из группы, состоящей из содержащего магний сплава, содержащего кремний сплава, содержащего железо сплава, содержащего марганец сплава, содержащего медь сплава, содержащего цинк сплава, содержащего хром сплава, содержащего титан сплава и их комбинаций.
7. Способ по п. 4, в котором первый алюминиевый сплав отличается от по меньшей мере двух указанных алюминиевых сплавов и выбран из группы, состоящей из содержащего магний сплава, содержащего кремний сплава, содержащего железо сплава, содержащего марганец сплава, содержащего медь сплава, содержащего цинк сплава, содержащего хром сплава, содержащего титан сплава, и  по меньшей мере два указанных алюминиевых сплава выбраны из группы, состоящей из содержащего магний сплава, содержащего кремний сплава, содержащего железо сплава, содержащего марганец сплава, содержащего медь сплава, содержащего цинк сплава, содержащего хром сплава, содержащего титан сплава и их комбинаций.
8. Рондоль для ударного выдавливания для образования контейнера, содержащая первый алюминиевый сплав, смешанный с по меньшей мере одним компонентом c образованием объединенного алюминиевого сплава, содержащего по меньшей мере приблизительно 97,56% (мас.) Al; по меньшей мере приблизительно 0,07% (мас.) Si; по меньшей мере приблизительно 0,22% (мас.) Fe; по меньшей мере приблизительно 0,04% (мас.) Mn; по меньшей мере приблизительно 0,02% (мас.) Mg; самое большее приблизительно 0,15% (мас.) примесей и остаток, содержащий по меньшей мере один из Cu, Zn, Cr и Ti.
9. Рондоль по п. 8, в которой указанный по меньшей мере один компонент является  элементом или сплавом.
10. Рондоль по п. 8, в которой указанный по меньшей мере один компонент выбран из группы, состоящей из магния, кремния, марганца, хрома, меди или железа, причем указанный по меньшей мере один компонент не является сплавом.
11. Рондоль по п. 8, в которой указанный по меньшей мере один компонент является сочетанием по меньшей мере одного элемента и по меньшей мере одного сплава.